FR 2882060 A1 20060818 FR 0501400 A 20050211 UTILISATION DE COMPOSITIONS THERMOPLASTIQUES POUR LA PROTECTION THERMIQUE DE SUBSTRATS La présente invention se rapporte à l'utilisation d'une composition thermoplastique sous forme nanostructurée, constituée essentiellement d'un copolymère éthylénique fonctionnel greffé à blocs polyamides pour la protection thermique de divers substrats ou l'obtention de produits ou pièces présentant une stabilité thermique à température élevée. Il est décrit dans le document WO 02/28959 un copolymère greffé à blocs polyamides sur un tronc en polyoléfine qui est choisi parmi les copolymères éthylène/ anhydride maléique et éthylène/(méth)acrylate d'alkyle/anhydride maléique, formant un alliage co-continu nanostructuré; cela confère à ce copolymère des propriétés thermo-mécaniques exceptionnelles, qui sont maintenues en redispersant ce copolymère greffé dans des polyoléfines souples telles que les polymères souple de l'éthylène. De tels mélanges trouvent des applications comme adhésifs, films, bâches, produits calandrés, câbles électriques ou poudres pour des procédés de moulage d'objets ("slush molding"). Dans l'état actuel de la technique, les produits thermoplastiques utilisés pour améliorer la stabilité et la tenue thermique sont des polymères tels que des élastomères thermoplastiques (par exemple Santoprene d'Exxon, qui comprend une matrice en polypropylène(PP) dans laquelle est dispersé un copolymère éthylène/propylène/diène (EPDM)), des polymères chlorés (Sunprene de ARKEMA) et des usupen)thermoplastiques vulcanisés (Super TPV) (par exemple du type ETPV de DuPont et TPSiV de Dow Corning Multibase). La demanderesse a réussi à définir le domaine de composition (polyoléfines/polyamide), combinant la flexibilité des polyoléfines avec la tenue thermique des polyamides, ainsi que le type pet le taux des stabilisants pour obtenir des produits qui montrent une excellente stabilité et tenue thermique au delà de 150 C et même au delà de 200 C. Les propriétés mécaniques sont peu modifiées après un vieillissement jusqu'à cette température. La présente invention concerne l'utilisation d'une composition thermoplastique sous forme nanostructurée, composée essentiellement d'un copolymère greffé à blocs polyamides constitué d'un tronc en polyoléfine choisi parmi les copolymères éthylène- anhydride maléique et éthylène(méth)acrylate d'alkyle-anhydride maléique, et d'au moins un greffon en polyamide, pour la protection thermique à une température supérieure à 150 C d'un substrat, caractérisée en ce qu'au moins une couche de cette composition est déposée sur le substrat. Selon l'invention, le tronc en polyoléfine est un terpolymère éthylène/(méth)acrylate d'alkyle/anhydride maléique. Selon l'invention, les greffons sont des homopolymères constituée de restes de caprolactame, d'acide amino-11-undecandique ou de dodecalactame ou des copolyamides constitués de restes choisis parmi au moins deux des trois monomères précédents. De préférence, les greffons polyamides sont du polyamide 6 monoNH2 ou du 10 copolyamide 6/11 monoNH2, et ont une masse molaire comprise entre 1000 et 5000g/mole. En outre, les revêtements obtenus par dépôt de la composition thermoplastique selon l'invention sont appropriés comme couche protectrice thermique tant pour des supports ou substrats souples ou flexibles que rigides. Par support ou substrat on entend tout type de matériau polymérique synthétique (thermoplastique ou thermodurcissable), ou naturel d'origine minérale ou végétale, ainsi que des matériaux métalliques. La présente invention concerne en particulier l'utilisation de la composition thermoplastique de l'invention pour revêtir un substrat qui est souple et réalisé en 20 polyamide, en particulier du type PAl 1 ou PAl2. Selon l'invention, la couche de revêtement est déposée par coextrusion sur la couche de substrat, en particulier pour l'obtention de tubes ou tuyaux. En particulier, ces tubes ou tuyaux trouvent une application préférée dans les lignes de transfert de fluides, en particulier les tubes pour essence de type bi-couches, comprenant une couche interne de polyamide type PA 1 1 et/ou PAl2 et une couche extérieure formée de la composition thermoplastique de l'invention. Toutefois, l'invention n'est pas limitée à l'obtention de revêtements sous forme d'une seule couche, mais se rapporte également aux revêtements multicouches, en particulier pour des structures composites. La présente invention concerne également l'utilisation d'une composition thermoplastique sous forme nanostructurée, composée essentiellement d'un copolymère greffé à blocs polyamides constitué d'un tronc en polyoléfine choisi parmi les copolymères éthylène-anhydride maléique et éthylène(méth)acrylate d'alkyleanhydride maléique, et d'au moins un greffon en polyamide, pour l'obtention de produits ou pièces présentant une stabilité thermique à une température supérieure à 200 C. Ce domaine d'application concerne en particulier les joints statiques et pièces utilisés sous capot moteur dans la construction automobile. Les propriétés originales et avantages de l'invention par rapport à l'état actuel de la technique sont: É la structure des alliages de l'invention (la combinaison de la flexibilité d'une polyoléfine et la tenue thermique d'un polyamide est assurée par une structure cocontinue, stabilisée grâce à la nanostructuration), É la combinaison de la stabilité thermique, la stabilité à l'hydrolyse et la transformabilité thermoplastique, É la structure bi-couches qui peut être faite en une seule étape par coextrusion, sans couche de liant entre celles-ci. Les avantages peuvent être résumés ainsi: É par rapport aux élastomères thermoplastiques(TPE) et polymères chlorés(PVC) : TPE/PVC Composition selon l'invention Processabilité Vitesse basse Vitesse élevée (extrusion de tube) Tenue à l'hydrolyse 150 C Tenue à la chaleur 150 C Couche d'adhésion nécessaire (pour PA et PE) Pas de liant nécessaire pour PA(polyamide), l'P(polypropylène), PE(polyéthylène) --> par rapport aux super thermoplastiques vulcanisés: ETPV Composition selon l'invention matrice Copolyester + éthylène acrylate réticulé Processabilité Faible vitesse Vitesse élevée (extrusion de tube) _ Tenue à l'hydrolyse 150 C Couche d'adhésion nécessaire (pour PA et PE) Pas de liant nécessaire pour PA, PP, PE Parmi les avantages dûs à ce recouvrement pour les tubes bi-couches, les propriétés d'allongement et de choc du tube gainé (avec un revêtement) sont supérieures à celle du tube seul: - l'allongement dépasse 300% car le tube en P'A n'a pas été en contact avec le calibre, - la résistance au choc: les compositions thermoplastiques selon l'invention ayant une transition ductile fragile extrêmement basse ( Nous allons décrire de façon plus détaillée le constituant principal de la composition thermoplastique dont l'utilisation iFait l'objet de la présente invention. S'agissant du copolymère greffé à blocs polyamides il peut être obtenu par réaction d'un polyamide à extrémité amine avec les restes d'un monomère insaturé X 5 fixé par greffage ou copolymérisation sur un tronc en polyoléfine. Ce monomère X peut être par exemple un époxyde insaturé ou un anhydride d'acide carboxylique insaturé. L'anhydride d'acide carboxylique insaturé peut être choisi par exemple parmi les anhydrides maléique, itaconique, citraconique, allylsuccinique, cyclohex-4-ène-1,2-dicarboxylique, 4 méthylènecyclohex-4-ène-1,2-dicarboxylique, bicyclo(2,2, 1)hept-5-ène-2, 3-dicarboxylique, ,et x méthylbic:yclo(2,2,1)hept-5-ène-2, 2dicarboxylique. On utilise avantageusement l'anhydride maléique. On ne sortirait pas du cadre de l'invention en remplaçant tout ou partie de l'anhydride par un acide carboxylique insaturé tel que par exemple l'acide (meth)acrylique. Des exemples d'époxydes insaturés ont été cités plus haut. S'agissant du tronc en polyoléfine, on definit une polyoléfine comme un homo polymère ou copolymère d'alpha oléfines ou de dioléfines, telles que par exemple, éthylène, propylène, butène-1, octène-1, butadiène. A titre d'exemple, on peut citer: - les homo polymères et copolymères du polyéthylène, en particulier LDPE, HDPE, LLDPE(linear low density polyéthylène, ou polyéthylène basse densité lineaire), VLDPE(very low density polyéthylène, ou polyéthylène très basse densité) et le polyéthylène métallocène. - les homopolymères ou copolymères du propylène. - les copolymères éthylène/alpha-oléfine tels qu'éthylène/propylène, les EPR(abréviation d'éthylène-propylene-rubber) et éthylène/propylène/diène (EPDM). - les copolymères blocs styrène/éthylène-butène/styrène (SEBS), styrène/butadiène/styrène (SBS), styrène/isoprène/ styrène (SIS), styrène/éthylènepropylène/styrène (SEPS). - les copolymères de l'éthylène avec au moins un produit choisi parmi les sels ou les esters d'acides carboxyliques insaturés tel que le (méth) acrylate d'alkyle (par exemple acrylate de méthyle), ou les esters vinyliques d'acides carboxyliques saturés tel que l'acétate de vinyle, la proportion de comonomère pouvant atteindre 40% en poids. Avantageusement les troncs en polyoléfine sur lesquels sont attachés les restes de X sont des polyéthylènes greffés par X ou des copolymères de l'éthylène et de X qu'on obtient par exemple par polymérisation radicalaire. S'agissant des polyéthylènes sur lesquels on vient greffer X on entend par polyéthylène des homo- ou copolymères. A titre de comonomères, on peut citer: - les alpha-oléfines, avantageusement celles ayant de 3 à 30 atomes de carbone. Des exemples ont été cités plus haut. Ces alpha-oléfines peuvent être utilisées seules ou en mélange de deux ou de plus de deux, - les esters d'acides carboxyliques insaturés tels que par exemple les (méth)acrylates d'alkyle, les alkyles pouvant avoir jusqu'à 24 atomes de carbone, des exemples d'acrylate ou méthacrylate d'alkyle sont notamment le méthacrylate de méthyle, l'acrylate d'éthyle, l'acrylate de n-butyle, l'acrylate d'isobutyle, l'acrylate de 2-éthylhexyle, - les esters vinyliques d'acides carboxyliques saturés tels que par exemple l'acétate ou le propionate de vinyle. - les diènes tels que par exemple le 1,4-hexadiène. - le polyéthylene peut comprendre plusieurs des comonomères précédents. Avantageusement le polyéthylène qui peut être un mélange de plusieurs polymères, comprend au moins 50% et de préférence 75% (en moles) d'éthylène, sa densité peut être comprise entre 0,86 et 0,98 g/cm3. Le MFI (indice de viscosité à 190 C, 2,16 kg) est compris avantageusement entre 20 et 1000 g/10 min. A titre d'exemple de polyéthylènes on peut citer: le polyéthylène basse densité (LDPE) - le polyéthylène haute densité (HDPE) - le polyéthylène linéaire basse densité (LLDPE) le polyéthylène très basse densité (VLDPE) - le polyéthylène obtenu par catalyse métallocène, - les élastomères EPR (éthylène - propylène -rvbber) - les élastomères EPDM (éthylène - propylène - diène) - les mélanges de polyéthylène avec un EPR ou un EPDM - les copolymères éthylène-(méth) acrylate d'alkyle pouvant contenir jusqu'à 60% en poids de (méth)acrylate et de préférence 2 à 40%. Le greffage est une opération connue en soi. S'agissant des copolymères de l'éthylène et de X c'est-à-dire ceux dans lesquels X n'est pas greffé il s'agit des copolymères de l'éthylène, de X et éventuellement d'un autre monomère pouvant être choisi parmi les comonomères qu'on a cité plus haut pour les copolymères de l'éthylène destinés à être greffés. On utilise avantageusement les copolymères éthylène-anhydride maléique et éthylène - (méth)acrylate d'alkyle - anhydride maléique. Ces copolymères comprennent de 0,2 à 10 % en poids d'anhydride maléique, de 0 à 40 % et de préférence 5 à 40 % en poids de (méth)acrylate d'alkyle. Leur MFI est compris entre 5 et 100 (mesuré à 190 C sous une pression de 2,16 kg). Les (méth)acrylates d'alkyle ont déjà été décrits plus haut. La température de fusion est comprise entre 60 et 120 C. Avantageusement il y a en moyenne au moins deux moles de X par chaîne attachées sur le tronc en polyoléfine et de préférence de 2 à 5. L'homme de métier peut déterminer facilement par analyse IRTF le nombre de ces moles X. Par exemple si X est l'anhydride maléique et la masse moléculaire en poids MW = 95 000 g/mol du tronc en polyoléfine, on a trouvé que ceci correspondait à une proportion d'anhydride d'au moins 1,5 % en poids de l'ensemble du tronc de polyoléfine contenant X et de préférence de 2,5 à 4%. Ces valeurs associées. à la masse des polyamides à terminaison amine déterminent la proportion de polyamide et de tronc dans le copolymère greffé à blocs polyamides. S'agissant du polyamide à extrémité arnine on entend par polyamide les produits de condensation: - d'un ou plusieurs aminoacides, tels les acides; aminocaprdiques, amino-7-heptandique, 15 amino-11-undécandique et amino-12-dodécandique d'un ou plusieurs lactames tels que le caprolactame, oenantholactame et lauryllactame; - d'un ou plusieurs sels ou mélanges de diamines telles l'hexaméthylène-diamine, la dodécaméthylènediamine, la rnétaxylylènediarnine, le bis-p aminocyclohexylméthane et la triméthylhexaméthylène diamine avec des diacides tels que les acides isophtalique, téréphtalique, adipique, azélaïque, subérique, sébacique et dodécanedicarboxylique: - ou des mélanges de plusieurs monomères ce qui conduit à des copolyamides. On peut utiliser des mélanges de polyamides. On utilise avantageusement le PA 6, le PA 11, le PA 12, le copolyamide à motifs 6 et motifs 11 (PA 6/11), le copolyamide à motifs 6 et motifs 12 (PA 6/12), et le copolyamide à base de caprolactame, hexaméthylènediamine et acide adipique (PA 6/6-6). L'avantage des copolyamides est qu'on peut ainsi choisir la température de fusion des greffons. Le degré de polymérisation peut varier dans de larges proportions, selon sa valeur c'est un polyamide ou un oligomère de polyamide. Dans la suite du texte on 30 utilisera indifféremment les deux expressions pour les greffons. Pour que le polyamide ait une terminaison monoamine il suffit d'utiliser un limiteur de chaîne de formule: R1 ÎH R2 dans laquelle: - R est l'hydrogène ou un groupement alkyle linéaire ou ramifié contenant jusqu'à 20 atomes de carbone, - R2 est un groupement ayant jusqu'à 20 atomes de carbone alkyle ou alcenyle linéraire ou ramifié, un radical cycloaliphatique saturé ou non, un radical aromatique ou une combinaison des précédents. Le limiteur peut être par exemple la laurylamine ou l'oleylamine. Avantageusement le polyamide à extrémité amine a une masse molaire comprise entre 1000 et 5000 g/mole et de préférence entre 2000 et 4000. Les monomères amino-acides ou lactames préférés pour la synthèse de l'oligomère monoaminé selon l'invention sont choisis parmi le caprolactame, l'acide amino-11-undécandique ou le dodécalactame. Les limitateurs monofonctionnels de polymérisation préférés sont la laurylamine et l'oléylamine. La polycondensation définie ci-dessus s'effectue selon les procédés habituellement connus, par exemple à une température comprise en général entre 200 et 300 C, sous vide ou sous atmosphère inerte, avec agitation du mélange réactionnel. La longueur de chaîne moyenne de l'oligomère est déterminée par le rapport molaire initial entre le monomère polycondensable ou le lactame et le limitateur monofonctionnel de polymérisation. Pour le calcul de la longueur de chaîne moyenne, on compte habituellement une molécule de limitateur de chaîne pour une chaîne d'oligomère. L'addition de l'oligomère monoaminé de polyamide sur le tronc de polyoléfine contenant X s'effectue par réaction d'une fonction amine de l'oligomère avec X. Avantageusement X porte une fonction anhydride ou acide, on crée ainsi des liaisons amides ou imides. On réalise l'addition de l'oligomère à extrémité amine sur le tronc de polyoléfine contenant X de préférence à l'état fondu. On peut ainsi, dans une extrudeuse, malaxer l'oligomère et le tronc à une température généralement comprise entre 230 et 280 C. Le temps de séjour moyen de la matière fondue dans l'extrudeuse peut être compris entre 15 secondes et 5 minutes, et de préférence entre 1 et 3 minutes. Le rendement de cette addition est évalué par extraction sélective des oligomères de polyamide libres c'est-à-dire ceux qui n'ont pas réagi pour former le copolymère greffé à blocs polyamides final. La préparation de tels polyamides à extrémité amine ainsi que leur addition sur un tronc de polyoléfine contenant X est décrite dans les brevets US 3976720, US 3963799, US 5342886 et FR 2291225. Les copolymères greffés à blocs polyamides utilisés dans les compositions thermoplastiques selon la présente invention sont caractérisés par une organisation nano-structurée avec des lamelles de polyacide d'épaisseur comprise entre 10 et 50 nanomètres. Ces copolymères ont une très bonne résistance au fluage à des températures au moins égales à 80 C et pouvant aller jusqu'à 130 C, c'est à dire qu'ils ne présentent pas de rupture sous 25 kPa. Les copolymères utilisés dans l'invention peuvent être préparés par mélange à l'état fondu dans des extrudeuses (mono ou bi-vis), des malaxeurs BUSS, des mélangeurs BRABENDER et en général les dispositifs habituels de mélange des thermoplastiques et de préférence les extrudeuses bi-vis. Les compositions thermoplastiques utilisées selon l'invention peuvent comprendre aussi des agents fluidifiants tels que de la silice, de l'éthylène-bis -amide, du stéarate de calcium ou du stéarate de magnésium. Ils peuvent aussi comprendre des agents stabilisants thermiques, des antioxydants, des anti U.V., des charges minérales et des pigments de coloration. Les compositions de l'invention peuvent être préparées en une étape dans une extrudeuse. Dans les premières zones on introduit le tronc contenant X (par exemple un copolymère éthylène-(meth)acrylate d'alkyle-anhydride maléique), le polyamide à extrémité amine puis quelques zones plus loin les additifs. On peut aussi introduire tous les ingrédients dans la première zone de l'extrudeuse. - DESCRIPTION D'EXEMPLES DE RÉALISATION DE L'INVENTION: Trois compositions thermoplastiques A, B et C se présentant sous forme d'alliage co-continu nanostructuré sont réalisées à partir des composants suivants dont les teneurs en parties en poids sont présentées dans le tableau 1 ci-dessous: Tableau 1 A B C LOTADER 4700 80 LOTADER 7500 80 LOTADER3210 80 PA 6 mono NH2 19 19 19 Irgafos 168 0,5 0.5 0.5 Irganox 1098 0,5 0.5 0.5 Le Lotader 4700 de ARKEMA est un terpolymère éthylène-acrylate d'éthyle (29% en poids)anhydride maléique (1.5% poids), ayant un MFI de 7 (g/10 min mesuré à 190 C sous une charge de 2.16kg, selon la norme ASTM D 1238). Le Lotader 7500 de ARKEMA est un terpolymère éthylène-acrylate d'éthyle 30 (17.5% en poids)-anhydride maléique (2.9% poids), ayant un MFII de 70. Le Lotader 3210 de ARKEMA est un terpolymère éthylène-acrylate de butyle (6% en poids)-anhydride maléique (3% poids), ayant un MFI de 5. Le PA 6 mono NH2 a une masse moléculaire de 2500 g/mole, Irganox 1098 est un anti-oxydant de CI13A, Irgafos 168 est un agent stabilisant de CIBA. Ces composants sont introduits dans une extrudeuse bi-vis co-rotative de type LEISTRITZ LSM 306-34, ayant un profil de températures compris entre 240 et 280 C, le produit obtenu étant mis en sac après granulation. Extrusion des tubes Différents tubes en mono et bi-couche ont été extrudés avec les compositions A et B. Pour le mono-couche un diamètre intérieur de 6mm et un diamètre extérieur de 8 mm a été choisi. Les tubes bi-couches sont réalisés en co-extrusion avec une couche intérieure en RILSAN (type BESN NOIR P20 TL) d'ARKEMA, et une couche extérieure avec les compositions A et B, (chaque couche ayant une épaisseur de 1 mm) et présentent les dimensions suivantes: diamètre intérieur de 6 mrn, diamètre total extérieur de 10 mm. Résistance à l'hydrolyse Les tubes monocouche (composition A) ont été vieillis dans un mélange eau/HAVOLINE XLC de TEXACO (éthylène glycol plus additifs) (50/50 en poids) et la variation des propriétés mécaniques après vieillissement pendant 1000 h dans ce mélange eau/Havoline à 130 C sont mesurées à 23 C; un essai comparatif avec une composition de type Santoprene 8000 Rubber 8201-90, (commercialisé par Advanced Elastomer Systems) à base de polypropylène (PP) et d'un copolymère éthylène/propylène/diène (EPDM) a été aussi réalisé. Les résultats obtenus sont présentés dans le tableau 2 ci-après. Tableau 2 Vieillissement Composition A Comparatif: PP+EPDM à 130 C Eau/Havoline Durée (h) Contrainte à la Allongement à Contrainte à la Allongement à la rupture (MPa) la rupture (%) rupture (MPa) rupture (%) 0 8.3 467 6.5 315 1000 9.4 512 6.3 100 Résistance au vieillissement thermique: Les tubes monocouche réalisés avec la composition A ainsi qu'avec une composition PP+EPDM comme comparatif, ont été vieillis dans l'air à différentes températures et les variations des propriétés mécaniques mesurées à 23 C sont regroupées dans les tableaux 3 et 4 ci-après: Tableau 3 Vieillissement Composition A Comparatif:PP+EPDM à 150 C Durée (h) Contrainte à la Allongement à Contrainte à la Allongement à la rupture (MPa) la rupture (%) rupture (MPa) rupture (%) 0 11,3 467 6.5 315 10.5 456 6.3 105 1000 10.2 432 3 20 Tableau 4 Vieillissement Composition A Comparatif:PP+EPDM à 180 C Durée (h) Contrainte à la Allongement à Contrainte à la Allongement à la rupture (MPa) la rupture (%) rupture (MPa) rupture (%) 0 11,3 467 6.5 315 168 9.3 344 (fondu) (fondu) Résistance au vieillissement dans l'huile: Les tube monocouche (réalisés avec les compositions A, B et C selon l'invention) 10 ont été vieillis selon la norme PSA/Renault D47 1924 (contact occasionnel) : Ces tubes ainsi qu'un tube réalisé avec une composition à base de PP+EPDM (décrite ci-dessus)ont été mis en contact avec l'huile Elf Trophy DX 15 W40 pendant 15 secondes à 23 C. Ensuite les tubes ont été placés dans une étuve ventilée à 155 C pendant 16 h. Aucune modification apparente n'a pu être observée. C'est la raison 15 pour laquelle les tubes ont été évalués selon la norme Volksvvagen TL 524 35 (traction transversale). Les résultats sont regroupés dans le tableau 5 suivant: Tableau 5 Allongement à la rupture % composition composition composition Comparatif C A B PP+EPDM Initial 456 451 473 314 vieilli 16h 155 C 404 479 465 102 vieilli 16h 155 C après 15s 337 392 315 1 11 contact d'huile Le vieillissement thermique n'a que peu ou pas d'influence sur les propriétés mécaniques des compositions A, B et C, contrairement à la composition à base de PP+EPDM. Structures bi-couches avec les compositions thermoplastiques nanostructurées selon l'invention comme couche externe protectrice thermique Des tubes bicouches sont extrudrés et constitués d'une couche intérieure en RILSAN (BESN NOIR P20TL) (épaisseur 1 mm) et d'une couche extérieure(épaisseurl mm) avec les compositions A et B selon l'invention; le diamètre intérieur des tubes est de 6 mm et le diamètre extérieur de 10 mm. Les tubes ont été évalués selon le cahier des charges PSA D44 1959 (caoutchouc et plastiques - tenue au frottement mécanique), SAE J2303 ( thermal effectiveness of sleeve insulation ) et les propriétés répondent aux spécifications. 12 REVENDICATIONS 1. Utilisation d'une composition thermoplastique sous forme nanostructurée, composée essentiellement d'un copolymère greffé à blocs polyamides constitué d'un tronc en polyoléfine choisi parmi les copolymères éthylène-anhydride maléique et éthylène-(méth)acrylate d'alkyle-anhydride maléique, et d'au moins un greffon en polyamide, pour la protection thermique à une température supérieure à 150 C d'un substrat, caractérisée en ce qu'au moins une couche de cette composition est déposée sur le substrat. 2. Utilisation selon la revendication 1, caractérisée en ce que le tronc en polyoléfine est un terpolymère éthylène/(méth)acrylate d"alkyle/anhydride maléique. 3. Utilisation selon les revendications 1 et 2, caractérisée en ce que les greffons sont des 15 homopolymères constituée de restes de caprolactame, d'acide amino-11- undecanoque ou de dodecalactame ou des copolyamides constitués de restes choisis parmi au moins deux des trois monomères précédents. 4. Utilisation selon la revendication 3, caractérisée en ce que les greffons polyamides 20 sont du polyamide 6 monoNH2 ou du copolyamide 6/11 monoNH2. 5. Utilisation selon les revendications 3 et 4, caractérisée en ce que les greffons polyamides ont une masse molaire comprise entre 1000 et 5000g/mole. 6. Utilisation selon l'une des revendications précédentes, caractérisée en ce que le substrat est souple et réalisé en polyamide, en particulier du type PA] 1 ou PA 12. 7. Utilisation selon la revendication 6, caractérisée en ce que la couche de revêtement est déposée par coextrusion sur la couche de substrat, en particulier pour l'obtention 30 de tubes ou tuyaux pour lignes d'essence. 8. Utilisation selon l'une des revendications 1 à 5, caractérisée en ce que le substrat est rigide. 9. Utilisation d'une composition thermoplastique sous forme nanostructurée, composée essentiellement d'un copolymère greffé à blocs polyamides constitué d'un tronc en polyoléfine choisi parmi les copolymères éthylène-anhydride maléique et éthylène-(méth)acrylate d'alkyle-anhydride maléique, et d'au moins un greffon en polyamide, pour l'obtention de produits ou pièces présentant une stabilité thermique à une température supérieure à 200 C.